(57)【特許請求の範囲】
【請求項１】
グリセリンモノ（メタ）アクリレート３〜４０質量％、および置換基を有していてもよいシクロアルキル基をエステル部に有する（メタ）アクリル酸シクロアルキルエステル、炭素数１〜４のアルキル基をエステル部に有する（メタ）アクリル酸アルキルエステル、紫外線安定性単量体および紫外線吸収性単量体からなる群より選ばれた少なくとも１種の共重合性単量体６０〜９７質量％を含有する単量体成分を重合させてなる重合体を含有することを特徴とする耐水透湿性樹脂フィルム。
【請求項２】
単量体成分が、さらにスチレン系単量体、カルボキシル基含有単量体、エポキシ基含有単量体およびシラン基含有単量体からなる群より選ばれた少なくとも１種の単量体を含有する請求項１に記載の耐水透湿性樹脂フィルム。
【請求項３】
グリセリンモノ（メタ）アクリレート３〜４０質量％、および置換基を有していてもよいシクロアルキル基をエステル部に有する（メタ）アクリル酸シクロアルキルエステル、炭素数１〜４のアルキル基をエステル部に有する（メタ）アクリル酸アルキルエステル、紫外線安定性単量体および紫外線吸収性単量体からなる群より選ばれた少なくとも１種の共重合性単量体６０〜９７質量％を含有する単量体成分を乳化重合させ、得られた樹脂エマルションを含有する水性樹脂分散体をフィルム化させることを特徴とする耐水透湿性樹脂フィルムの製造方法。
【請求項４】
単量体成分が、さらにスチレン系単量体、カルボキシル基含有単量体、エポキシ基含有単量体およびシラン基含有単量体からなる群より選ばれた少なくとも１種の単量体を含有する請求項３に記載の耐水透湿性樹脂フィルムの製造方法。
【請求項５】
グリセリンモノ（メタ）アクリレート３〜４０質量％、および置換基を有していてもよいシクロアルキル基をエステル部に有する（メタ）アクリル酸シクロアルキルエステル、炭素数１〜４のアルキル基をエステル部に有する（メタ）アクリル酸アルキルエステル、紫外線安定性単量体および紫外線吸収性単量体からなる群より選ばれた少なくとも１種の共重合性単量体６０〜９７質量％を含有する単量体成分を乳化重合させてなる樹脂エマルションを含有する耐水透湿性樹脂フィルム用水性樹脂分散体。
【請求項６】
単量体成分が、さらにスチレン系単量体、カルボキシル基含有単量体、エポキシ基含有単量体およびシラン基含有単量体からなる群より選ばれた少なくとも１種の単量体を含有する請求項５に記載の耐水透湿性樹脂フィルム用水性樹脂分散体。
【発明の詳細な説明】
【技術分野】
【０００１】
本発明は、耐水透湿性樹脂フィルムに関する。さらに詳しくは、本発明は、耐水性を維持しつつ、親水性および透湿性に優れた耐水透湿性樹脂フィルムに関する。本発明の耐水透湿性樹脂フィルムは、例えば、石膏ボード、モルタル、コンクリートボード、木材、土壁、多孔質樹脂ボードなどの透湿性材料の透湿性を維持しつつその表面を保護するために用いられる塗膜の代替として使用することができるのみならず、均一な塗膜を形成することが困難な箇所に適用することが期待されるものである。
【背景技術】
【０００２】
透湿性と防水性を有し、塗膜表面の耐汚染性を有する塗膜として、合成樹脂エマルションおよび中性シリカゾルからなる透湿性塗膜が提案されている（例えば、特許文献１参照）。しかし、前記透湿性塗膜には、シリカゾルが使用されており、当該シリカゾルは吸湿性を有するため、塗膜の耐水性が十分ではないのみならず、屋外で使用したときに塗膜が経時とともに脆弱化するため塗膜の耐久性が十分ではないという欠点がある。
【０００３】
前記シリカゾルが使用されておらず、透湿性および耐水性に優れた塗膜を形成する塗料として、水性無機塗料とエチレン−酢酸ビニル共重合体のエマルションとを含む塗料が提案されている（例えば、特許文献２の請求項１、段落［００１８］など参照）。しかし、当該塗料は、エチレン−酢酸ビニル共重合体のエマルションを調製する際に、ポリビニルアルコール類などの保護コロイドが使用されているため（例えば、特許文献２の段落［００２１］など参照）、当該塗料を用いて形成された塗膜は、次第に耐水性が低下するという欠点を有する。
【０００４】
さらに、前記透湿性塗膜および前記塗料は、いずれも直接、基材に適用されるものであるため、例えば、家屋の軒下のように塗料を塗布したときに液ダレが生じたり、塗りむらが生じたりしやすい箇所に適用することが困難である。
【０００５】
したがって、近年、塗料を塗布することが困難な箇所に塗膜の代わりに適用することができるとともに、耐水性を維持しつつ、親水性および透湿性に優れている耐水透湿性樹脂フィルムの開発が待ち望まれている。
【先行技術文献】
【特許文献】
【０００６】
【特許文献１】特開２００６−１０２５８４号公報
【特許文献２】特開２００８−２８５５３６号公報
【発明の概要】
【発明が解決しようとする課題】
【０００７】
本発明は、前記従来技術に鑑みてなされたものであり、従来の塗膜の代替として適用することができるとともに、耐水性を維持しつつ、親水性および透湿性に優れた耐水透湿性樹脂フィルムを提供することを課題とする。
【課題を解決するための手段】
【０００８】
本発明は、
（１）  ２個以上の水酸基を有し、分子量が５００以下である重合性二重結合含有単量体を含有する単量体成分を重合させてなる重合体を含有する耐水透湿性樹脂フィルム、
（２）  ２個以上の水酸基を有し、分子量が５００以下である重合性二重結合含有単量体が、式（Ｉ）：
【０００９】
【化１】
0005933340.tif 000002
【００１０】
（式中、Ｒ1は、水素原子またはメチル基、Ｒ2は、２個以上の水酸基を有する有機基を示す）
で表わされる単量体である前記（１）に記載の耐水透湿性樹脂フィルム、
（３）  式（Ｉ）において、Ｒ2が、−ＣＯＯＲ3基、−ＯＣＯＲ3基、−ＯＲ3基、−ＣＯＮＨＲ3基、−ＣＨ2ＯＲ3基、−ＣＨ2ＯＣＯＲ3基、−ＣＯＮＨＲ3基、−ＣＯＮ(Ｒ3)2基または−ＮＨＣＯＲ3基（Ｒ3は、２個以上の水酸基を有する有機基を示す）である前記（２）に記載の耐水透湿性樹脂フィルム、
（４）  式（Ｉ）で表わされる単量体が、エステル部に２個以上の水酸基を有し、分子量が５００以下である（メタ）アクリル酸エステルである前記（２）または（３）に記載の耐水透湿性樹脂フィルム、
（５）  エステル部に２個以上の水酸基を有し、分子量が５００以下である（メタ）アクリル酸エステルが、式(II):
【００１１】
【化２】
0005933340.tif 000003
【００１２】
（式中、Ｒ1は、水素原子またはメチル基、Ｒ4は、炭素数１〜４のアルキレン基を示す）
で表わされる（メタ）アクリル酸エステルである前記（４）に記載の耐水透湿性樹脂フィルム、
（６）  単量体成分が、さらに、置換基を有していてもよいシクロアルキル基をエステル部に有する（メタ）アクリル酸シクロアルキルエステル、炭素数１〜４のアルキル基をエステル部に有する（メタ）アクリル酸アルキルエステル、紫外線安定性単量体および紫外線吸収性単量体からなる群より選ばれた少なくとも１種の共重合性単量体を含有する前記（１）〜（５）のいずれかに記載の耐水透湿性樹脂フィルム、
（７）  単量体成分が、２個以上の水酸基を有し、分子量が５００以下である重合性二重結合含有単量体３〜３０質量％および置換基を有していてもよい（メタ）アクリル酸（シクロ）アルキルエステル化合物１０〜９７質量％を含有し、当該単量体成分の残部が２個以上の水酸基を有し、分子量が５００以下である重合性二重結合含有単量体および置換基を有していてもよい（メタ）アクリル酸（シクロ）アルキルエステル化合物と共重合可能な他の単量体である前記（１）〜（６）のいずれかに記載の耐水透湿性樹脂フィルム、
（８）  ２個以上の水酸基を有し、分子量が５００以下である重合性二重結合含有単量体および置換基を有していてもよい（メタ）アクリル酸（シクロ）アルキルエステル化合物と共重合可能な他の単量体が、スチレン系単量体、カルボキシル基含有単量体、エポキシ基含有単量体およびシラン基含有単量体からなる群より選ばれた少なくとも１種である前記（７）に記載の耐水透湿性樹脂フィルム、
（９）  ２個以上の水酸基を有し、分子量が５００以下である重合性二重結合含有単量体を含有する単量体成分を乳化重合させ、得られた樹脂エマルションを含有する水性樹脂分散体をフィルム化させることを特徴とする耐水透湿性樹脂フィルムの製造方法、および
（１０）  ２個以上の水酸基を有し、分子量が５００以下である重合性二重結合含有単量体を含有する単量体成分を乳化重合させてなる樹脂エマルションを含有する耐水透湿性樹脂フィルム用水性樹脂分散体
に関する。
【００１３】
なお、本明細書において、「(メタ)アクリル酸」は、「アクリル酸」および／または「メタクリル酸」を意味する。「(メタ)アクリレート」は、「アクリレート」および／または「メタクリレート」を意味する。また、「（メタ）アクリル酸（シクロ）アルキルエステル化合物」は、（メタ）アクリル酸アルキルエステル化合物および／または（メタ）アクリル酸シクロアルキルエステル化合物を意味する。
【発明の効果】
【００１４】
本発明の耐水透湿性樹脂フィルムは、従来の塗膜の代替として適用することができるとともに、耐水性を維持しつつ、親水性および透湿性に優れるという効果を奏する。本発明の耐水透湿性樹脂フィルムの製造方法によれば、耐水性を維持しつつ、親水性および透湿性に優れた耐水透湿性樹脂フィルムを製造することができるという効果が奏される。また、本発明の水性樹脂分散体は、耐水性を維持しつつ、親水性および透湿性に優れた耐水透湿性樹脂フィルムを形成するという優れた効果を奏する。
【発明を実施するための形態】
【００１５】
本発明の耐水透湿性樹脂フィルムは、２個以上の水酸基を有し、分子量が５００以下である重合性二重結合含有単量体を含有する単量体成分を重合させてなる重合体を含有するものである。本発明の耐水透湿性樹脂フィルムは、前記重合体を含有するので、従来の塗膜の代替として適用することができるとともに、耐水性を維持しつつ、親水性および透湿性に優れている。
【００１６】
なお、前記重合体は、前記単量体成分を乳化重合させることによって得られる重合体を含むエマルション粒子として用いることができる。この場合、エマルション粒子は、前記重合体のみで構成されていてもよく、本発明の目的が阻害されない範囲内であれば、前記重合体以外にその内部または外部に他の重合体からなる層が形成されていてもよい。
【００１７】
２個以上の水酸基を有し、分子量が５００以下である重合性二重結合含有単量体（以下、単に「水酸基・二重結合含有単量体」という）は、その１種類のみを用いてもよく、２種類以上を併用してもよい。なお、水酸基・二重結合含有単量体の分子量が５００以下とされるのは、本発明の樹脂フィルムの親水性および透湿性を向上させるためである。
【００１８】
水酸基・二重結合含有単量体としては、例えば、式（Ｉ）：
【００１９】
【化３】
0005933340.tif 000004
【００２０】
（式中、Ｒ1は、水素原子またはメチル基、Ｒ2は、２個以上の水酸基を有する有機基を示す）
で表わされる単量体などが挙げられる。前記単量体は、その１種類のみを用いてもよく、２種類以上を併用してもよい。
【００２１】
式（Ｉ）において、Ｒ1は、水素原子またはメチル基である。また、Ｒ2は、２個以上の水酸基を有する有機基である。Ｒ2のなかでは、本発明の樹脂フィルムの親水性、耐水性および透湿性を向上させる観点から、−ＣＯＯＲ3基、−ＯＣＯＲ3基、−ＯＲ3基、−ＣＯＮＨＲ3基、−ＣＨ2ＯＲ3基、−ＣＨ2ＯＣＯＲ3基、−ＣＯＮＨＲ3基、−ＣＯＮ(Ｒ3)2基または−ＮＨＣＯＲ3基（Ｒ3は、２個以上の水酸基を有する有機基を示す）であることが好ましい。これらの単量体は、それぞれ単独で用いてもよく、２種類以上を併用してもよい。
【００２２】
式（Ｉ）において、Ｒ3は、２個以上の水酸基を有する有機基である。Ｒ3のなかでは、本発明の樹脂フィルムの親水性、耐水性および透湿性を向上させる観点から、好ましくは２個以上の水酸基を有する炭素数１〜３０の有機基であり、より好ましくは２個以上の水酸基を有する炭素数１〜２０の有機基である。この有機基としては、例えば、炭素数１〜２０のアルキル基、炭素数３〜２０のシクロアルキル基、炭素数４〜２０のポリオキシアルキル基、炭素数７〜２０のアラルキル基などが挙げられる。なお、１分子中にＲ3が２個以上含まれる場合には、各Ｒ3はそれぞれ同一であってもよく、異なっていてもよい。また、Ｒ3には、本発明の目的が阻害されない範囲内で、例えば、フッ素原子、塩素原子などのハロゲン原子、窒素原子、水酸基以外の官能基などが含まれていてもよい。
【００２３】
水酸基・二重結合含有単量体の代表例としては、例えば、３個以上の水酸基を有する多価アルコールと（メタ）アクリル酸とのエステル、糖類と（メタ）アクリル酸とのエステル、アミノ基を有する糖類と(メタ)アクリル酸とのエステルなどが挙げられるが、本発明は、かかる例示のみに限定されるものではない。これらのエステルは、エステル化反応のみならず、エステル交換反応や（メタ）アクリル酸グリシジルエステルの開環反応によって調製されたものであってもよい。
【００２４】
３個以上の水酸基を有する多価アルコールとしては、例えば、グリセリン、ジグリセリン、トリグリセリン、テトラグリセリン、ペンタグリセリン、ヘキサグリセリン、ペンタエリスリトール、１，２，６−ヘキサントリオール、２−ヒドロキシメチル−２−メチル−１，３−プロパンジオール、２−エチル−２−ヒドロキシメチル−１，３−プロパンジオールなどが挙げられるが、本発明は、かかる例示のみに限定されるものではない。糖類としては、例えば、グルコース、マンノース、ガラクトース、グロース、フルクトース、Ｄ−リボースなどの単糖類、当該単糖類から誘導されるグルコシド、ガラクトシド、フルクトシドなどをはじめ、これらの二量体、三量体などが挙げられるが、本発明は、かかる例示のみに限定されるものではない。アミノ基を有する糖類としては、例えば、Ｄ−グルコサミンなどが挙げられるが、本発明は、かかる例示のみに限定されるものではない。
【００２５】
水酸基・二重結合含有単量体のなかでは、本発明の樹脂フィルムの親水性、耐水性および透湿性を向上させる観点から、エステル部に２個以上の水酸基を有し、分子量が５００以下である（メタ）アクリル酸エステルが好ましく、式(II):
【００２６】
【化４】
0005933340.tif 000005
【００２７】
（式中、Ｒ1は、水素原子またはメチル基、Ｒ4は、炭素数１〜４のアルキレン基を示す）
で表わされる（メタ）アクリル酸エステルがより好ましく、本発明の樹脂フィルムの親水性および透湿性をより一層向上させる観点から、グリセリンモノ(メタ)アクリレートがさらに好ましい。
【００２８】
単量体成分には、水酸基・二重結合含有単量体以外に、当該水酸基・二重結合含有単量体と共重合可能な共重合性単量体（以下、「共重合性単量体」という）が含まれていてもよい。
【００２９】
単量体成分における水酸基・二重結合含有単量体の含有率は、本発明の樹脂フィルムの親水性および可撓性を向上させる観点から、好ましくは３質量％以上、より好ましくは５質量％以上、さらに好ましくは１０質量％以上であり、本発明の樹脂フィルムの耐水性を向上させる観点から、好ましくは４０質量％以下、より好ましくは３５質量％以下、さらに好ましくは３０質量％以下、さらに一層好ましくは２５質量％以下である。
【００３０】
また、単量体成分における共重合性単量体の含有率は、本発明の樹脂フィルムの耐水性を向上させる観点から、好ましくは６０質量％以上、より好ましくは６５質量％以上、さらに好ましくは７０質量％以上、さらに一層好ましくは７５質量％以上であり、本発明の樹脂フィルムの親水性および可撓性を向上させる観点から、好ましくは９７質量％以下、より好ましくは９５質量％以下、さらに好ましくは９０質量％以下である。
【００３１】
共重合性単量体のなかでは、水酸基・二重結合含有単量体と併用することにより、本発明の樹脂フィルムの親水性、耐水性および透湿性を向上させる観点から、置換基を有していてもよいシクロアルキル基をエステル部に有する（メタ）アクリル酸シクロアルキルエステル（以下、単に「（メタ）アクリル酸シクロアルキルエステル」という）、炭素数１〜４のアルキル基をエステル部に有する（メタ）アクリル酸アルキルエステル、紫外線安定性単量体および紫外線吸収性単量体が好ましい。これらの共重合性単量体は、それぞれ単独で用いてもよく、２種類以上を併用してもよい。
【００３２】
また、共重合性単量体のなかでは、本発明の樹脂フィルムの耐水性を向上させる観点から、（メタ）アクリル酸シクロアルキルエステルおよび炭素数１〜４のアルキル基をエステル部に有する（メタ）アクリル酸アルキルエステルの少なくとも１種を含有していることが好ましい。これらの単量体は、それぞれ単独で用いてもよく、２種類以上を併用してもよい。
【００３３】
（メタ）アクリル酸シクロアルキルエステルは、本発明の樹脂フィルムの耐水性を向上させる観点から好適に使用することができる。したがって、共重合性単量体には、本発明の樹脂フィルムの耐水性を向上させる観点から、（メタ）アクリル酸シクロアルキルエステルが必須成分として含まれていることが好ましい。
【００３４】
（メタ）アクリル酸シクロアルキルエステルが有するシクロアルキル基は、本発明の樹脂フィルムの耐水性を向上させる観点から、好ましくは炭素数が４〜２０のシクロアルキル基であり、より好ましくは炭素数が４〜１０のシクロアルキル基である。
【００３５】
（メタ）アクリル酸シクロアルキルエステルは、本発明の目的が阻害されない範囲内で置換基を有していてもよい。（メタ）アクリル酸シクロアルキルエステルが有していてもよい置換基としては、例えば、メチル基、ｔｅｒｔ−ブチル基などのアルキル基、ニトロ基、ニトリル基、アルコキシル基、アシル基、スルホン基、ヒドロキシル基、ハロゲン原子などが挙げられるが、本発明は、かかる例示のみに限定されるものではない。
【００３６】
（メタ）アクリル酸シクロアルキルエステルとしては、例えば、シクロアルキル（メタ）アクリレート、シクロアルキルアルキル（メタ）アクリレートなどが挙げられるが、本発明は、かかる例示のみに限定されるものではない。これらの（メタ）アクリル酸シクロアルキルエステルは、それぞれ単独で用いてもよく、２種類以上を併用してもよい。
【００３７】
シクロアルキル（メタ）アクリレートとしては、例えば、イソボルニル（メタ）アクリレート、シクロヘキシル（メタ）アクリレートなどのシクロアルキル基の炭素数が好ましくは４〜２０、より好ましくは４〜１０のシクロアルキル（メタ）アクリレートなどが挙げられるが、本発明は、かかる例示のみに限定されるものではない。これらのシクロアルキル（メタ）アクリレートは、それぞれ単独で用いてもよく、２種類以上を併用してもよい。
【００３８】
シクロアルキルアルキル（メタ）アクリレートとしては、例えば、シクロヘキシルメチル（メタ）アクリレート、シクロヘキシルエチル（メタ）アクリレート、シクロヘキシルプロピル（メタ）アクリレート、４−メチルシクロヘキシルメチル（メタ）アクリレートなどのシクロアルキル基の炭素数が好ましくは４〜２０、より好ましくは４〜１０であり、シクロアルキル基に結合しているアルキル基の炭素数が好ましくは１〜４であるシクロアルキルアルキル（メタ）アクリレートなどが挙げられるが、本発明は、かかる例示のみに限定されるものではない。これらのシクロアルキルアルキル（メタ）アクリレートは、それぞれ単独で用いてもよく、２種類以上を併用してもよい。
【００３９】
（メタ）アクリル酸シクロアルキルエステルのなかでは、炭素数が４〜２０のシクロアルキル基を有するシクロアルキル（メタ）アクリレートが好ましく、炭素数が４〜１０のシクロアルキル基を有するシクロアルキル（メタ）アクリレートがより好ましく、イソボルニル（メタ）アクリレートおよびシクロヘキシル（メタ）アクリレートがさらに好ましく、シクロヘキシル（メタ）アクリレートが特に好ましい。
【００４０】
共重合性単量体として（メタ）アクリル酸シクロアルキルエステルを用いる場合、本発明の樹脂フィルムの親水性を向上させる観点から、単量体成分における水酸基・二重結合含有単量体の含有率は、好ましくは３質量％以上、より好ましくは５質量％以上、さらに好ましくは１０質量％以上であり、単量体成分における（メタ）アクリル酸シクロアルキルエステルの含有率は、好ましくは９７質量％以下、より好ましくは９５質量％以下、より一層好ましくは９０質量％以下、さらに好ましくは７５質量％以下、さらに一層好ましくは６０質量％以下である。また、本発明の樹脂フィルムの耐水性を向上させる観点から、単量体成分における水酸基・二重結合含有単量体の含有率は、好ましくは３０質量％以下、より好ましくは２５質量％以下、さらに好ましくは２０質量％以下であり、単量体成分における（メタ）アクリル酸シクロアルキルエステルの含有率は、好ましくは１５質量％以上、より好ましくは２５質量％以上、さらに好ましくは３５質量％以上である。
【００４１】
また、本発明の樹脂フィルムの可撓性を向上させる観点から、単量体成分における（メタ）アクリル酸シクロアルキルエステルの含有率は、好ましくは６０質量％以下、より好ましくは５０質量％以下である。
【００４２】
なお、共重合性単量体として（メタ）アクリル酸シクロアルキルエステルを用いる場合には、必要により、単量体成分の全量が１００質量％となるようにするために、単量体成分には当該（メタ）アクリル酸シクロアルキルエステル以外の共重合性単量体が含まれていてもよい。当該（メタ）アクリル酸シクロアルキルエステル以外の共重合性単量体は、単量体成分の全量が１００質量％となるのに要する量で用いられる。
【００４３】
炭素数１〜４のアルキル基をエステル部に有する（メタ）アクリル酸アルキルエステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル(メタ)アクリレート、ｓｅｃ−ブチル(メタ)アクリレート、ｔｅｒｔ−ブチル(メタ)アクリレートなどが挙げられるが、本発明は、かかる例示のみに限定されるものではない。これらの単量体は、それぞれ単独で用いてもよく、２種類以上を併用してもよい。（メタ）アクリル酸アルキルエステルのなかでは、本発明の樹脂フィルムの耐水性を向上させる観点から、炭素数４のアルキル基をエステル部に有する（メタ）アクリル酸アルキルエステルが好ましく、ｎ−ブチルメタクリレート、イソブチルメタクリレート、ｓｅｃ−ブチルメタクリレートおよびｔｅｒｔ−ブチルメタクリレートがより好ましい。
【００４４】
共重合性単量体として炭素数１〜４のアルキル基をエステル部に有する（メタ）アクリル酸アルキルエステルを用いる場合、本発明の樹脂フィルムの親水性を向上させる観点から、単量体成分における水酸基・二重結合含有単量体の含有率は、好ましくは３質量％以上、より好ましくは５質量％以上、さらに好ましくは１０質量％以上であり、炭素数１〜４のアルキル基をエステル部に有する（メタ）アクリル酸アルキルエステルの含有率は、好ましくは９７質量％以下、より好ましくは９５質量％以下、より一層好ましくは９０質量％以下、さらに好ましくは８０質量％以下、さらに一層好ましくは７０質量％以下である。また、本発明の樹脂フィルムの耐水性を向上させる観点から、単量体成分における水酸基・二重結合含有単量体の含有率は、好ましくは３０質量％以下、より好ましくは２５質量％以下、さらに好ましくは２０質量％以下であり、単量体成分における炭素数１〜４のアルキル基をエステル部に有する（メタ）アクリル酸アルキルエステルの含有率は、好ましくは３質量％以上、より好ましくは５質量％以上である。
【００４５】
また、本発明の樹脂フィルムの可撓性を向上させる観点から、単量体成分における炭素数１〜４のアルキル基をエステル部に有する（メタ）アクリル酸アルキルエステルの含有率は、好ましくは７０質量％以下、より好ましくは６０質量％以下、さらに好ましくは５５質量％以下である。
【００４６】
共重合性単量体として炭素数１〜４のアルキル基をエステル部に有する（メタ）アクリル酸アルキルエステルを用いる場合には、必要により、単量体成分の全量が１００質量％となるようにするために、単量体成分には当該炭素数１〜４のアルキル基をエステル部に有する（メタ）アクリル酸アルキルエステル以外の共重合性単量体が含まれていてもよい。当該炭素数１〜４のアルキル基をエステル部に有する（メタ）アクリル酸アルキルエステル以外の共重合性単量体は、単量体成分の全量が１００質量％となるのに要する量で用いられる。
【００４７】
本発明においては、本発明の樹脂フィルムの耐水性を向上させる観点から、（メタ）アクリル酸シクロアルキルエステルと炭素数１〜４のアルキル基をエステル部に有する（メタ）アクリル酸アルキルエステルとを併用することが好ましい。このとき、本発明の樹脂フィルムの耐水性を向上させる観点から、（メタ）アクリル酸シクロアルキルエステルと炭素数１〜４のアルキル基をエステル部に有する（メタ）アクリル酸アルキルエステルとの割合〔（メタ）アクリル酸シクロアルキルエステル／炭素数１〜４のアルキル基をエステル部に有する（メタ）アクリル酸アルキルエステル：質量比〕の下限値は、好ましくは１５／８５以上、より好ましくは２０／８０以上、さらに好ましくは２５／７５以上であり、その上限値は、好ましくは９０／１０以下、より好ましくは８５／１５以下、さらに好ましくは８０／２０以下である。
【００４８】
共重合性単量体における（メタ）アクリル酸シクロアルキルエステルおよび炭素数１〜４のアルキル基をエステル部に有する（メタ）アクリル酸アルキルエステルの合計含有率は、本発明の樹脂フィルムの耐水性を向上させる観点から、好ましくは１０質量％以上、より好ましくは２０質量％以上、さらに好ましくは２５質量％以上であり、その上限値は１００質量％である。したがって、共重合性単量体における（メタ）アクリル酸シクロアルキルエステルおよび炭素数１〜４のアルキル基をエステル部に有する（メタ）アクリル酸アルキルエステル以外の共重合性単量体の含有率は、本発明の樹脂フィルムの耐水性を向上させる観点から、好ましくは９０質量％以下、より好ましくは８０質量％以下、さらに好ましくは７５質量％以下であり、その下限値は０質量％である。
【００４９】
単量体成分を乳化重合させることによって得られる樹脂エマルションを用いて樹脂フィルムを製造する場合、単量体成分における（メタ）アクリル酸シクロアルキルエステルおよび炭素数１〜４のアルキル基をエステル部に有する（メタ）アクリル酸アルキルエステルの合計含有率は、本発明の樹脂フィルムの耐水性を向上させる観点から、好ましくは１０質量％以上、より好ましくは２５質量％以上、より一層好ましくは４０質量％以上、さらに好ましくは５５質量％以上であり、本発明の樹脂フィルムの親水性および可撓性を向上させる観点から、好ましくは９７質量％以下、より好ましくは９５質量％以下、さらに好ましくは９０質量％以下である。
【００５０】
また、前記樹脂エマルションに含まれるエマルション粒子が複数層で形成されている場合には、その複数層のうちの少なくとも１つの層を形成している重合体の原料として用いられる単量体成分における（メタ）アクリル酸シクロアルキルエステルおよび炭素数１〜４のアルキル基をエステル部に有する（メタ）アクリル酸アルキルエステルの合計含有率、好ましくは最外層を形成している重合体の原料として用いられる単量体成分における（メタ）アクリル酸シクロアルキルエステルおよび炭素数１〜４のアルキル基をエステル部に有する（メタ）アクリル酸アルキルエステルの合計含有率は、本発明の樹脂フィルムの耐水性を向上させる観点から、好ましくは５０質量％以上、より好ましくは６０質量％以上であり、本発明の樹脂フィルムの親水性および可撓性を向上させる観点から、好ましくは９０質量％以下、より好ましくは８５質量％以下である。
【００５１】
紫外線安定性単量体としては、例えば、４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイル−１−メトキシ−２，２，６，６−テトラメチルピペリジン、４−シアノ−４−（メタ）アクリロイルオキシ−２，２，６，６−テトラメチルピペリジン、１−（メタ）アクリロイル−４−（メタ）アクリロイルアミノ−２，２，６，６−テトラメチルピペリジン、４−クロトノイルアミノ−２，２，６，６−テトラメチルピペリジン、４−（メタ）アクリロイルアミノ−１，２，２，６，６−ペンタメチルピペリジン、４−シアノ−４−（メタ）アクリロイルアミノ−２，２，６，６−テトラメチルピペリジン、４−クロトノイルオキシ−２，２，６，６−テトラメチルピペリジン、１−（メタ）アクリロイル−４−シアノ−４−（メタ）アクリロイルアミノ−２，２，６，６−テトラメチルピペリジン、１−クロトノイル−４−クロトノイルオキシ−２，２，６，６−テトラメチルピペリジンなどが挙げられるが、本発明は、かかる例示のみに限定されるものではない。これらの紫外線安定性単量体は、それぞれ単独で用いてもよく、２種類以上を併用してもよい。
【００５２】
共重合性単量体として紫外線安定性単量体を用いる場合には、単量体成分における紫外線安定性単量体の含有率は、本発明の樹脂フィルムの耐光性を向上させる観点から、好ましくは０．１質量％以上、より好ましくは１質量％以上、さらに好ましくは３質量％以上であり、本発明の樹脂フィルムの耐水性を向上させる観点から、好ましくは５０質量％以下、より好ましくは４０質量％以下、さらに好ましくは３０質量％以下、さらに一層好ましくは２０質量％以下、特に好ましく１０質量％以下である。
【００５３】
共重合性単量体として、紫外線安定性単量体を用いる場合には、必要により、単量体成分の全量が１００質量％となるようにするために、単量体成分には当該紫外線安定性単量体以外の共重合性単量体が含まれていてもよい。当該紫外線安定性単量体以外の共重合性単量体は、単量体成分の全量が１００質量％となるのに要する量で用いられる。
【００５４】
紫外線吸収性単量体としては、例えば、ベンゾトリアゾール系紫外線吸収性単量体、ベンゾフェノン系紫外線吸収性単量体などが挙げられるが、本発明は、かかる例示のみに限定されるものではない。これらの紫外線吸収性単量体は、それぞれ単独で用いてもよく、２種類以上を併用してもよい。
【００５５】
ベンゾトリアゾール系紫外線吸収性単量体としては、例えば、２−［２’−ヒドロキシ−５’−（メタ）アクリロイルオキシメチルフェニル］−２Ｈ−ベンゾトリアゾール、２−［２’−ヒドロキシ−５’−（メタ）アクリロイルオキシエチルフェニル］−２Ｈ−ベンゾトリアゾール、２−［２’−ヒドロキシ−５’−（メタ）アクリロイルオキシメチルフェニル］−５−ｔｅｒｔ−ブチル−２Ｈ−ベンゾトリアゾール、２−［２’−ヒドロキシ−５’−（メタ）アクリロイルアミノメチル−５’−ｔｅｒｔ−オクチルフェニル］−２Ｈ−ベンゾトリアゾール、２−［２’−ヒドロキシ−５’−（メタ）アクリロイルオキシプロピルフェニル］−２Ｈ−ベンゾトリアゾール、２−［２’−ヒドロキシ−５’−（メタ）アクリロイルオキシヘキシルフェニル］−２Ｈ−ベンゾトリアゾール、２−［２’−ヒドロキシ−３’−ｔｅｒｔ−ブチル−５’−（メタ）アクリロイルオキシエチルフェニル］−２Ｈ−ベンゾトリアゾール、２−［２’−ヒドロキシ−３’−ｔｅｒｔ−ブチル−５’−（メタ）アクリロイルオキシエチルフェニル］−５−クロロ−２Ｈ−ベンゾトリアゾール、２−［２’−ヒドロキシ−５’−ｔｅｒｔ−ブチル−３’−（メタ）アクリロイルオキシエチルフェニル］−２Ｈ−ベンゾトリアゾール、２−［２’−ヒドロキシ−５’−（メタ）アクリロイルオキシエチルフェニル］−５−クロロ−２Ｈ−ベンゾトリアゾール、２−［２’−ヒドロキシ−５’−（メタ）アクリロイルオキシエチルフェニル］−５−シアノ−２Ｈ−ベンゾトリアゾール、２−［２’−ヒドロキシ−５’−（メタ）アクリロイルオキシエチルフェニル］−５−ｔｅｒｔ−ブチル−２Ｈ−ベンゾトリアゾール、２−［２’−ヒドロキシ−５’−（β−（メタ）アクリロイルオキシエトキシ）−３’−ｔｅｒｔ−ブチルフェニル］−４−ｔｅｒｔ−ブチル−２Ｈ−ベンゾトリアゾールなどが挙げられるが、本発明は、かかる例示のみに限定されるものではない。これらのベンゾトリアゾール系紫外線吸収性単量体は、それぞれ単独で用いてもよく、２種類以上を併用してもよい。
【００５６】
ベンゾフェノン系紫外線吸収性単量体としては、例えば、２−ヒドロキシ−４−（メタ）アクリロイルオキシベンゾフェノン、２−ヒドロキシ−４−［２−ヒドロキシ−３−（メタ）アクリロイルオキシ］プロポキシベンゾフェノン、２−ヒドロキシ−４−［２−（メタ）アクリロイルオキシ］エトキシベンゾフェノン、２−ヒドロキシ−４−［３−（メタ）アクリロイルオキシ−２−ヒドロキシプロポキシ］ベンゾフェノン、２−ヒドロキシ−３−ｔｅｒｔ−ブチル−４−［２−（メタ）アクリロイルオキシ］ブトキシベンゾフェノンなどが挙げられるが、本発明は、かかる例示のみに限定されるものではない。これらのベンゾフェノン系紫外線吸収性単量体は、それぞれ単独で用いてもよく、２種類以上を併用してもよい。
【００５７】
共重合性単量体として紫外線吸収性単量体を用いる場合には、単量体成分における紫外線吸収性単量体の含有率は、本発明の樹脂フィルムの紫外線吸収性を向上させる観点から、好ましくは０．１質量％以上、より好ましくは１質量％以上、さらに好ましくは３質量％以上であり、本発明の樹脂フィルムの耐水性を向上させる観点から、好ましくは７０質量％以下、より好ましくは５０質量％以下、より一層好ましくは４０質量％以下、さらに好ましくは３０質量％以下、さらに一層好ましくは２０質量％以下である。
【００５８】
共重合性単量体として、紫外線吸収性単量体を用いる場合には、必要により、単量体成分の全量が１００質量％となるようにするために、単量体成分には当該紫外線吸収性単量体以外の共重合性単量体が含まれていてもよい。当該紫外線吸収性単量体以外の共重合性単量体は、単量体成分の全量が１００質量％となるのに要する量で用いられる。
【００５９】
共重合性単量体には、前記した単量体以外にも、水酸基・二重結合含有単量体および置換基を有していてもよい（メタ）アクリル酸（シクロ）アルキルエステル化合物と共重合可能な他の単量体〔以下、「他の単量体」という〕が含まれていてもよい。
【００６０】
他の単量体としては、例えば、スチレン系単量体などの芳香族系単量体、水酸基１個を有する（メタ）アクリレート、カルボキシル基含有単量体、エステル基の炭素数が５〜１８であるアルキル（メタ）アクリレート、オキソ基含有単量体、フッ素原子含有単量体、エポキシ基含有単量体、アルコキシアルキル（メタ）アクリレート、シラン基含有単量体、アジリジニル基含有単量体などを本発明の目的が阻害されない範囲内で用いることができる。これらの他の単量体は、それぞれ単独で用いてもよく、２種類以上を併用してもよい。
【００６１】
他の単量体のなかでは、スチレン系単量体、カルボキシル基含有単量体、エポキシ基含有単量体およびシラン基含有単量体が好ましく、カルボキシル基含有単量体、エポキシ基含有単量体およびシラン基含有単量体がより好ましい。これらの他の単量体は、それぞれ単独で用いてもよく、２種類以上を併用してもよい。
【００６２】
芳香族系単量体としては、例えば、スチレン系単量体、アラルキル（メタ）アクリレートなどが挙げられるが、本発明は、かかる例示のみに限定されるものではない。これらの芳香族系単量体は、それぞれ単独で用いてもよく、２種類以上を併用してもよい。
【００６３】
スチレン系単量体としては、例えば、スチレン、α−メチルスチレン、ｐ−メチルスチレン、ｔｅｒｔ−メチルスチレン、クロロスチレン、ビニルトルエンなどが挙げられるが、本発明は、かかる例示のみに限定されるものではない。これらの単量体は、それぞれ単独で用いてもよく、２種類以上を併用してもよい。スチレン系単量体は、ベンゼン環にメチル基、ｔｅｒｔ−ブチル基などのアルキル基、ニトロ基、ニトリル基、アルコキシル基、アシル基、スルホン基、ヒドロキシル基、ハロゲン原子などの官能基が存在していてもよい。スチレン系単量体のなかでは、耐水性を向上させる観点から、スチレンが好ましい。
【００６４】
アラルキル（メタ）アクリレートとしては、例えば、ベンジル（メタ）アクリレート、フェニルエチル（メタ）アクリレート、メチルベンジル（メタ）アクリレート、ナフチルメチル（メタ）アクリレートなどの炭素数が７〜１８のアラルキル基を有するアラルキル（メタ）アクリレートなどが挙げられるが、本発明は、かかる例示のみに限定されるものではない。これらのアラルキル（メタ）アクリレートは、それぞれ単独で用いてもよく、２種類以上を併用してもよい。
【００６５】
水酸基１個を有する（メタ）アクリレートとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレートなどのエステル基の炭素数が１〜１８の水酸基含有（メタ）アクリレートなどが挙げられるが、本発明は、かかる例示のみに限定されるものではない。これらの水酸基１個を有する（メタ）アクリレートは、それぞれ単独で用いてもよく、２種類以上を併用してもよい。
【００６６】
カルボキシル基含有単量体としては、例えば、（メタ）アクリル酸、マレイン酸、フマル酸、クロトン酸、イタコン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸などのカルボキシル基含有脂肪族系単量体などが挙げられるが、本発明は、かかる例示のみに限定されるものではない。これらのカルボキシル基含有単量体は、それぞれ単独で用いてもよく、２種類以上を併用してもよい。これらのカルボキシル基含有単量体のなかでは、エマルション粒子の分散安定性を向上させる観点から、アクリル酸、メタクリル酸およびイタコン酸が好ましく、アクリル酸およびメタクリル酸がより好ましい。
【００６７】
エステル基の炭素数が５〜１８であるアルキル（メタ）アクリレートとしては、例えば、２−エチルヘキシル（メタ）アクリレート、ｎ−オクチル（メタ）アクリレート、トリデシル（メタ）アクリレート、ｎ−ラウリル（メタ）アクリレート、ドデシル（メタ）アクリレート、ステアリル（メタ）アクリレートなどが挙げられるが、本発明は、かかる例示のみに限定されるものではない。これらのアルキル（メタ）アクリレートは、それぞれ単独で用いてもよく、２種類以上を併用してもよい。
【００６８】
オキソ基含有単量体としては、例えば、エチレングリコール（メタ）アクリレート、エチレングリコールメトキシ（メタ）アクリレート、ジエチレングリコール（メタ）アクリレート、ジエチレングリコールメトキシ（メタ）アクリレートなどの（ジ）エチレングリコール（メトキシ）（メタ）アクリレートなどが挙げられるが、本発明は、かかる例示のみに限定されるものではない。これらのオキソ基含有単量体は、それぞれ単独で用いてもよく、２種類以上を併用してもよい。
【００６９】
フッ素原子含有単量体としては、例えば、トリフルオロエチル（メタ）アクリレート、テトラフルオロプロピル（メタ）アクリレート、オクタフルオロペンチル（メタ）アクリレートなどのエステル基の炭素数が２〜６のフッ素原子含有アルキル（メタ）アクリレートなどが挙げられるが、本発明は、かかる例示のみに限定されるものではない。これらのフッ素原子含有単量体は、それぞれ単独で用いてもよく、２種類以上を併用してもよい。
【００７０】
エポキシ基含有単量体としては、例えば、グリシジル（メタ）アクリレート、α−メチルグリシジル（メタ）アクリレート、グリシジルアリルエーテルなどのエポキシ基含有（メタ）アクリレートなどが挙げられるが、本発明は、かかる例示のみに限定されるものではない。これらのエポキシ基含有単量体は、それぞれ単独で用いてもよく、２種類以上を併用してもよい。
【００７１】
アルコキシアルキル（メタ）アクリレートとしては、例えば、メトキシエチル（メタ）アクリレート、メトキシブチル（メタ）アクリレート、エトキシブチル（メタ）アクリレート、トリメチロールプロパントリプロポキシ（メタ）アクリレートなどが挙げられるが、本発明は、かかる例示のみに限定されるものではない。これらのアルコキシアルキル（メタ）アクリレートは、それぞれ単独で用いてもよく、２種類以上を併用してもよい。
【００７２】
シラン基含有単量体としては、例えば、ビニルトリメトキシシラン、ビニルトリエトキシシラン、ビニルトリ（メトキシエトキシ）シラン、γ−（メタ）アクリロイルオキシプロピルトリメトキシシラン、２−スチリルエチルトリメトキシシラン、ビニルトリクロロシラン、γ−（メタ）アクリロイルオキシプロピルヒドロキシシラン、γ−（メタ）アクリロイルオキシプロピルメチルヒドロキシシランなどが挙げられるが、本発明は、かかる例示のみに限定されるものではない。これらのシラン基含有単量体は、それぞれ単独で用いてもよく、２種類以上を併用してもよい。
【００７３】
アジリジニル基含有単量体としては、例えば、（メタ）アクリロイルアジリジン、（メタ）アクリル酸２−アジリジニルエチルなどが挙げられるが、本発明は、かかる例示のみに限定されるものではない。これらのアジリジニル基含有単量体は、それぞれ単独で用いてもよく、２種類以上を併用してもよい。
【００７４】
単量体成分を重合させる方法としては、例えば、溶液重合法、乳化重合法、塊状重合法、懸濁重合法などが挙げられるが、本発明は、かかる重合方法によって限定されるものではない。これらの重合方法のなかでは、本発明の樹脂フィルムの親水性および耐水性を向上させる観点から、乳化重合法が好ましく、環境汚染の防止の観点および作業者の健康面から、有機溶媒を使用しない乳化重合法がより好ましい。
【００７５】
単量体成分を溶液重合法によって重合させる場合には、溶媒としては、例えば、ベンゼン、トルエン、キシレンなどの芳香族系溶媒；ｎ−ブチルアルコール、プロピレングリコールメチルエーテル、ダイアセトンアルコール、エチルセロソルブなどのアルコール系溶媒；酢酸エチル、酢酸ブチル、セロソルブアセテートなどのエステル系溶媒；メチルエチルケトン、メチルイソブチルケトン、シクロヘキサノンなどのケトン系溶媒；ジメチルホルムアミドなどが挙げられるが、本発明は、かかる例示のみに限定されるものではない。溶媒の量は、単量体成分の濃度、目的とするアクリル系重合体の分子量などに応じて適宜決定することが好ましい。
【００７６】
単量体成分を溶液重合法によって重合させる方法としては、例えば、単量体成分、溶媒および重合開始剤を混合する方法などが挙げられるが、本発明は、かかる方法のみに限定されるものではない。なお、溶媒の量は、単量体成分を溶媒に溶解させた溶液の粘度、得られる重合体溶液における不揮発分量などを考慮して適宜設定すればよい。
【００７７】
また、単量体成分を乳化重合法によって重合させる方法としては、例えば、メタノールなどの低級アルコールなどの水溶性有機溶媒と水とを含む水性媒体、水などの媒体中に乳化剤を溶解させ、撹拌下で単量体成分および重合開始剤を滴下させる方法、乳化剤および水を用いてあらかじめ乳化させておいた単量体成分を水または水性媒体中に滴下させる方法などが挙げられるが、本発明は、かかる方法のみに限定されるものではない。なお、媒体の量は、単量体成分を溶媒に溶解させた溶液の粘度、得られる樹脂エマルションにおける不揮発分量などを考慮して適宜設定すればよい。媒体は、あらかじめ反応容器に仕込んでおいてもよく、あるいはプレエマルションとして使用してもよい。また、媒体は、必要により、単量体成分を乳化重合させ、樹脂エマルションを製造しているときに用いてもよい。
【００７８】
単量体成分を乳化重合させる際には、単量体成分、乳化剤および媒体を混合した後に乳化重合を行なってもよく、単量体成分、乳化剤および媒体を攪拌することによって乳化させ、プレエマルションを調製した後に乳化重合を行なってもよく、あるいは単量体成分、乳化剤および媒体のうちの少なくとも１種類とその残部のプレエマルションとを混合して乳化重合を行なってもよい。単量体成分、乳化剤および媒体は、それぞれ一括添加してもよく、分割添加してもよく、あるいは連続滴下してもよい。
【００７９】
単量体成分を乳化重合させることによって樹脂エマルションを調製する場合、当該樹脂エマルションに含まれるエマルション粒子は、１層または複数の層（多層構造）を有していてもよい。例えば、内層および外層を有するエマルション粒子を含有する樹脂エマルションを調製する場合には、前記と同様にして単量体成分を乳化重合させることによって内層を形成するエマルション粒子を含有する樹脂エマルションを調製し、当該樹脂エマルション中で、外層を形成する単量体成分を乳化重合させることにより、当該内層を形成するエマルション粒子上に外層を形成させることができる。
【００８０】
多層構造を有するエマルション粒子を調製する際、内層を形成する乳化重合を行なう前に１段または複数段の乳化重合を行なってもよく、内層を形成する乳化重合と外層を形成する乳化重合との間に１段または複数段の乳化重合を行なってもよい。また、内層を形成する乳化重合と中間層を形成する乳化重合との間に１段または複数段の乳化重合を行なってもよい。さらに、中間層を形成する乳化重合と外層を形成する乳化重合との間に１段または複数段の乳化重合を行なってもよい。さらに、外層を形成する乳化重合の後に１段または複数段の乳化重合を行なってもよい。前記外層が形成されたエマルション粒子上にさらに外層を形成させる場合には、前記と同様にして樹脂エマルション中で単量体成分を乳化重合させることにより、前記エマルション粒子上にさらに外層を形成させることができる。このように多段乳化重合法により、多層構造を有するエマルション粒子を含有する樹脂エマルションを調製することができる。
【００８１】
エマルション粒子が複数層を有する場合、その複数層のうちの少なくとも１つの層を形成する重合体の原料として用いられる単量体成分における水酸基・二重結合含有単量体の含有率、好ましくは最外層を形成する重合体の原料として用いられる単量体成分における水酸基・二重結合含有単量体の含有率は、親水性を向上させる観点から、好ましくは１０質量％以上、より好ましくは１５質量％以上であり、耐水性を向上させる観点から、好ましくは５０質量％以下、より好ましくは４０質量％以下、より一層好ましくは３０質量％以下である。
【００８２】
また、エマルション粒子の原料として用いられる全単量体成分における水酸基・二重結合含有単量体の含有量を一定にした場合、複数層を有するエマルション粒子は、その最外層の原料として用いられる単量体成分における水酸基・二重結合含有単量体の含有率が高く、当該最外層よりも内側にある層の原料として用いられる単量体成分における水酸基・二重結合含有単量体の含有率が低いとき、１層のみで構成されるエマルション粒子と対比して、より親水性に優れるという利点を有する。
【００８３】
単量体成分を乳化重合させることによって得られた樹脂エマルションに含まれているエマルション粒子の平均粒子径は、エマルション粒子の貯蔵安定性を向上させる観点から、好ましくは３０ｎｍ以上、より好ましくは５０ｎｍ以上、さらに好ましくは７０ｎｍ以上であり、耐水性を向上させる観点から、好ましくは２５０ｎｍ以下、より好ましくは２００ｎｍ以下である。
【００８４】
なお、本明細書において、エマルション粒子の平均粒子径は、動的光散乱法による粒度分布測定器〔パーティクル・サイジング・システムズ（Ｐａｒｔｉｃｌｅ  Ｓｉｚｉｎｇ  Ｓｙｓｔｅｍｓ）社製、商品名：ＮＩＣＯＭＰ  Ｍｏｄｅｌ  ３８０〕を用いて測定された体積平均粒子径を意味する。
【００８５】
乳化剤としては、アニオン性乳化剤、ノニオン性乳化剤、カチオン性乳化剤、両性乳化剤、高分子乳化剤などが挙げられ、これらの乳化剤は、それぞれ単独で用いてもよく、２種類以上を併用してもよい。
【００８６】
アニオン性乳化剤としては、例えば、アンモニウムドデシルサルフェート、ナトリウムドデシルサルフェートなどのアルキルサルフェート塩；アンモニウムドデシルスルホネート、ナトリウムドデシルスルホネートなどのアルキルスルホネート塩；アンモニウムドデシルベンゼンスルホネート、ナトリウムドデシルナフタレンスルホネートなどのアルキルアリールスルホネート塩；ポリオキシエチレンアルキルサルフェート塩；ポリオキシエチレンアルキルアリールサルフェート塩；ジアルキルスルホコハク酸塩；アリールスルホン酸−ホルマリン縮合物；アンモニウムラウリレート、ナトリウムステアリレートなどの脂肪酸塩などが挙げられるが、本発明は、かかる例示のみに限定されるものではない。
【００８７】
ノニオン性乳化剤としては、例えば、ポリオキシエチレンアルキルエーテル、ポリオキシエチレンアルキルアリールエーテル、ポリエチレングリコールとポリプロピレングリコールとの縮合物、ソルビタン脂肪酸エステル、ポリオキシエチレンソルビタン脂肪酸エステル、脂肪酸モノグリセライド、エチレンオキサイドと脂肪族アミンとの縮合生成物などが挙げられるが、本発明は、かかる例示のみに限定されるものではない。
【００８８】
カチオン性乳化剤としては、例えば、ドデシルアンモニウムクロライドなどのアルキルアンモニウム塩などが挙げられるが、本発明は、かかる例示のみに限定されるものではない。
【００８９】
両性乳化剤としては、例えば、ベタインエステル型乳化剤などが挙げられるが、本発明は、かかる例示のみに限定されるものではない。
【００９０】
高分子乳化剤としては、例えば、ポリアクリル酸ナトリウムなどのポリ（メタ）アクリル酸塩；ポリビニルアルコール；ポリビニルピロリドン；ポリヒドロキシエチルアクリレートなどのポリヒドロキシアルキル（メタ）アクリレート；これらの重合体を構成する単量体のうちの１種類以上を共重合成分とする共重合体などが挙げられるが、本発明は、かかる例示のみに限定されるものではない。
【００９１】
また、前記乳化剤として、耐水性を向上させる観点から、重合性基を有する乳化剤、すなわち、いわゆる反応性乳化剤が好ましく、環境保護の観点から、非ノニルフェニル型の乳化剤が好ましい。
【００９２】
反応性乳化剤としては、例えば、プロペニル−アルキルスルホコハク酸エステル塩、（メタ）アクリル酸ポリオキシエチレンスルホネート塩、（メタ）アクリル酸ポリオキシエチレンホスフォネート塩〔例えば、三洋化成工業（株）製、商品名：エレミノールＲＳ−３０など〕、ポリオキシエチレンアルキルプロペニルフェニルエーテルスルホネート塩〔例えば、第一工業製薬(株)製、商品名：アクアロンＨＳ−１０など〕、アリルオキシメチルアルキルオキシポリオキシエチレンのスルホネート塩〔例えば、第一工業製薬(株)製、商品名：アクアロンＫＨ−１０など〕、アリルオキシメチルノニルフェノキシエチルヒドロキシポリオキシエチレンのスルホネート塩〔例えば、(株)ＡＤＥＫＡ製、商品名：アデカリアソープＳＥ−１０など〕、アリルオキシメチルアルコキシエチルヒドロキシポリオキシエチレン硫酸エステル塩〔例えば、(株)ＡＤＥＫＡ製、商品名：アデカリアソープＳＲ−１０、ＳＲ−３０など〕、ビス（ポリオキシエチレン多環フェニルエーテル）メタクリレート化スルホネート塩〔例えば、日本乳化剤(株)製、商品名：アントックスＭＳ−６０など〕、アリルオキシメチルアルコキシエチルヒドロキシポリオキシエチレン〔例えば、(株)ＡＤＥＫＡ製、商品名：アデカリアソープＥＲ−２０など〕、ポリオキシエチレンアルキルプロペニルフェニルエーテル〔例えば、第一工業製薬(株)製、商品名：アクアロンＲＮ−２０など〕、アリルオキシメチルノニルフェノキシエチルヒドロキシポリオキシエチレン〔例えば、(株)ＡＤＥＫＡ製、商品名：アデカリアソープＮＥ−１０など）などが挙げられるが、本発明は、かかる例示のみに限定されるものではない。
【００９３】
乳化剤の量は、単量体成分１００質量部あたり、重合安定性を向上させる観点から、好ましくは０．５質量部以上、より好ましくは１質量部以上、さらに好ましくは２質量部以上、特に好ましくは３質量部以上であり、耐水性を向上させる観点から、好ましくは１０質量部以下、より好ましくは６質量部以下、さらに好ましくは５質量部以下、特に好ましくは４質量部以下である。
【００９４】
単量体成分を重合させる際には、重合開始剤を用いることができる。重合開始剤としては、例えば、アゾビスイソブチロニトリル、２，２−アゾビス（２−メチルブチロニトリル）、２，２−アゾビス（２，４−ジメチルバレロニトリル）、２，２−アゾビス（２―ジアミノプロパン）ハイドロクロライド、４，４−アゾビス（４−シアノ吉草酸）、２，２−アゾビス（２−メチルプロピオンアミジン）などのアゾ化合物；過硫酸カリウムなどの過硫酸塩；過酸化水素、ベンゾイルパーオキサイド、パラクロロベンゾイルパーオキサイド、ラウロイルパーオキサイド、過酸化アンモニウムなどの過酸化物などが挙げられるが、本発明は、かかる例示のみに限定されるものではない。これらの重合開始剤は、それぞれ単独で用いてもよく、２種類以上を併用してもよい。
【００９５】
重合開始剤の量は、単量体成分１００質量部あたり、重合速度を高め、未反応の単量体成分の残存量を低減させる観点から、好ましくは０．０５質量部以上、より好ましくは０．１質量部以上であり、耐水性を向上させる観点から、好ましくは１質量部以下、より好ましくは０．５質量部以下である。
【００９６】
重合開始剤の添加方法は、特に限定されない。その添加方法としては、例えば、一括仕込み、分割仕込み、連続滴下などが挙げられる。また、重合反応の終了時期を早める観点から、単量体成分を反応系内に添加する終了前またはその終了後に、重合開始剤の一部を添加してもよい。
【００９７】
なお、重合開始剤の分解を促進するために、例えば、亜硫酸水素ナトリウムなどの還元剤、硫酸第一鉄などの遷移金属塩などの重合開始剤の分解剤を反応系内に適量で添加してもよい。
【００９８】
また、反応系内には、必要により、例えば、ｔｅｒｔ−ドデシルメルカプタンなどのチオール基を有する化合物などの連鎖移動剤、ｐＨ緩衝剤、キレート剤、造膜助剤などの添加剤を添加してもよい。添加剤の量は、その種類によって異なるので一概には決定することができないが、通常、単量体成分１００質量部あたり、好ましくは０．０１〜５質量部程度、より好ましくは０．１〜３質量部程度である。
【００９９】
単量体成分を重合させる際の雰囲気は、特に限定されないが、重合開始剤の効率を向上させる観点から、窒素ガスなどの不活性ガスであることが好ましい。
【０１００】
単量体成分を重合させる際の重合温度は、特に限定がないが、通常、好ましくは５０〜１００℃、より好ましくは６０〜９５℃である。重合温度は、一定であってもよく、重合反応の途中で変化させてもよい。
【０１０１】
単量体成分を重合させる重合時間は、特に限定がなく、重合反応の進行状況に応じて適宜設定すればよいが、通常、２〜９時間程度である。
【０１０２】
なお、単量体成分を重合させるとき、得られる重合体が有する酸性基の一部または全部が中和剤で中和されるようにしてもよい。中和剤は、最終段で単量体成分を添加した後に使用してもよく、例えば、１段目の重合反応と２段目の重合反応との間に使用してもよく、初期の重合反応の終了時に使用してもよい。
【０１０３】
中和剤としては、例えば、水酸化ナトリウムなどのアルカリ金属やアルカリ土類金属の水酸化物；炭酸カルシウムなどのアルカリ金属やアルカリ土類金属の炭酸化物；アンモニア、モノメチルアミンなどの有機アミンなどのアルカリ性物質が挙げられるが、本発明は、かかる例示のみに限定されるものではない。これらの中和剤のなかでは、耐水性を向上させる観点から、アンモニアなどの揮発性を有するアルカリ性物質が好ましい。
【０１０４】
また、単量体成分を重合させるとき、親水性および透湿性を向上させる観点から、シランカップリング剤を適量で用いてもよい。シランカップリング剤としては、例えば、（メタ）アクリロイル基、ビニル基、アリル基、プロペニル基などの重合性不飽和結合を有するシランカップリング剤などが挙げられるが、本発明は、かかる例示のみに限定されるものではない。
【０１０５】
以上のようにして単量体成分を重合させることにより、重合体が得られるが、当該重合体は、架橋構造を有していてもよい。
【０１０６】
重合体の重量平均分子量は、当該重合体が架橋構造を有する場合および架橋構造を有しない場合のいずれの場合であっても、耐水性を向上させる観点から、好ましくは１０万以上、より好ましくは３０万以上、さらに好ましくは５５万以上、特に好ましくは６０万以上である。重合体の重量平均分子量の上限値は、架橋構造を有する場合、その重量平均分子量を測定することが困難なため、特に限定されないが、架橋構造を有しない場合には、５００万以下であることが好ましい。
【０１０７】
なお、本明細書において、重量平均分子量は、ゲルパーミエイションクロマトグラフィー〔東ソー(株)製、品番：ＨＬＣ−８１２０ＧＰＣ、カラム：ＴＳＫｇｅｌ  Ｇ−５０００ＨＸＬとＴＳＫｇｅｌ  ＧＭＨＸＬ−Ｌとを直列に使用〕を用いて測定された重量平均分子量（ポリスチレン換算）を意味する。
【０１０８】
重合体のガラス転移温度の上限値は、耐水性を向上させる観点から、好ましくは８０℃以下、より好ましくは７５℃以下、さらに好ましくは６０℃以下、さらに一層好ましくは５０℃以下であり、その下限値は、耐水性を向上させる観点から、好ましくは−３０℃以上、より好ましくは−２０℃以上、さらに好ましくは−１０℃以上である。重合体のガラス転移温度は、単量体成分に使用される単量体の組成を調整することにより、容易に調節することができる。
【０１０９】
なお、本明細書において、重合体のガラス転移温度は、当該重合体を構成する単量体成分に使用されている単量体の単独重合体のガラス転移温度を用いて、式：
１／Ｔｇ＝Σ（Ｗｍ／Ｔｇｍ）／１００
〔式中、Ｗｍは重合体を構成する単量体成分における単量体ｍの含有率(質量％)、Ｔｇｍは単量体ｍの単独重合体のガラス転移温度（絶対温度：Ｋ）を示す〕
で表されるフォックス（Ｆｏｘ）の式に基づいて求められた温度を意味する。
【０１１０】
重合体のガラス転移温度は、例えば、グリセリンモノアクリレートの単独重合体では−１１℃、グリセリンモノメタクリレートの単独重合体では５５℃、メチルメタクリレートの単独重合体では１０５℃、シクロヘキシルメタクリレートの単独重合体では８３℃、ｎ−ブチルメタクリレートの単独重合体では２０℃、２−エチルヘキシルアクリレートの単独重合体では−７０℃、ｎ−ブチルアクリレートの単独重合体では−５６℃、アクリル酸の単独重合体では９５℃、メタクリル酸の単独重合体では１３０℃、γ−メタクリロイルオキシプロピルトリメトキシシラン（ＴＭＳＭＡ）の単独重合体では７０℃、２−ヒドロキシエチルメタクリレートの単独重合体では５５℃、シクロヘキシルアクリレートの単独重合体では１６℃、４−メタクリロイルオキシ−１，２，２，６，６−ペンタメチルピペリジン（ＨＡＬＳ）の単独重合体では１３０℃、２−［２’−ヒドロキシ−５’−メタクリロイルオキシエチルフェニル］−２Ｈ−ベンゾトリアゾールの単独重合体では７４℃である。
【０１１１】
本明細書においては、エマルション粒子を構成する重合体のガラス転移温度は、特に断りがない限り、前記式に基づいて求められたガラス転移温度を意味する。例えば、多層構造を有するエマルション粒子を構成する重合体全体のガラス転移温度は、多段乳化重合の際に用いられたすべての単量体成分における各単量体の質量分率とこれに対応する単量体の単独重合体のガラス転移温度から求められたガラス転移温度を意味する。なお、特殊単量体、多官能単量体などのようにガラス転移温度が不明の単量体については、単量体成分における当該ガラス転移温度が不明の単量体の合計量が１０質量％以下である場合、ガラス転移温度が判明している単量体のみを用いてガラス転移温度が求められる。単量体成分におけるガラス転移温度が不明の単量体の合計量が１０質量％を超える場合には、重合体のガラス転移温度は、示差走査熱量分析(ＤＳＣ)、示差熱量分析(ＤＴＡ)、熱機械分析(ＴＭＡ)などによって求められる。
【０１１２】
このエマルション粒子を構成する重合体のガラス転移温度を考慮して、当該エマルション粒子を構成する重合体の原料として用いられる単量体成分の組成を決定することができる。
【０１１３】
示差走査熱量の測定装置としては、例えば、セイコーインスツル（株）製、品番：ＤＳＣ２２０Ｃなどが挙げられる。また、示差走査熱量を測定する際、示差走査熱量（ＤＳＣ）曲線を描画する方法、示差走査熱量（ＤＳＣ）曲線から一次微分曲線を得る方法、スムージング処理を行なう方法、目的のピーク温度を求める方法などには特に限定がない。例えば、前記測定装置を用いた場合には、当該測定装置を用いることによって得られたデータから作図すればよい。その際、数学的処理を行なうことができる解析ソフトウェアを用いることができる。当該解析ソフトウェアとしては、例えば、解析ソフトウェア〔セイコーインスツル（株）製、品番：ＥＸＳＴＡＲ６０００〕などが挙げられるが、本発明は、かかる例示のみに限定されるものではない。なお、このようにして求められたピーク温度には、上下５℃程度の作図による誤差が含まれることがある。
【０１１４】
なお、複数層（多層構造）を有するエマルション粒子として、例えば、２層構造を有するエマルション粒子を例にとれば、当該エマルション粒子の内層に用いられている重合体のガラス転移温度を高くし、外層に用いられている重合体のガラス転移温度を低くした場合には、内層を硬くし、外層を柔らかくすることができるので、本発明の樹脂フィルムの機械的強度を向上させることができる。
【０１１５】
また、内層と外層を有するエマルション粒子を用いる場合、外層を構成している重合体の溶解パラメーター（以下、ＳＰ値ともいう）は、内層を構成している重合体のＳＰ値よりも高いことが、エマルション粒子内で層分離構造を形成させる観点から好ましい。また、内層を構成している重合体のＳＰ値と外層を構成している重合体のＳＰ値の差は、エマルション粒子内で層分離構造を形成させる観点から、大きいことが好ましい。
【０１１６】
ＳＰ値は、ヒルデブラント（Ｈｉｌｄｅｂｒａｎｄ）によって導入された正則溶液論によって定義される値であり、２成分系溶液の溶解度の目安にもなっている。一般に、ＳＰ値が近い物質同士は互いに混ざりやすい傾向がある。したがって、ＳＰ値は、溶質と溶媒との混ざりやすさを判断する目安にもなっている。
【０１１７】
以上のようにして水酸基・二重結合含有単量体を含有する単量体成分を乳化重合させることにより、樹脂エマルションが得られる。
【０１１８】
前記で得られた樹脂エマルションは、そのままの状態で、あるいは必要により以下の架橋剤、顔料、添加剤などの他の成分と混合することにより、水性樹脂分散体として用いることができる。前記水性樹脂分散体は、本発明の樹脂フィルムの原料として好適に使用することができる。
【０１１９】
水性樹脂分散体には、架橋剤を含有させることができる。水性樹脂分散体に架橋剤を含有させた場合には、本発明の樹脂フィルムの耐水性をさらに向上させることができる。
【０１２０】
架橋剤としては、常温で架橋反応を開始するものであってもよく、熱により架橋反応を開始するものであってもよい。
【０１２１】
好適な架橋剤としては、例えば、オキサゾリン基含有化合物、イソシアネート基含有化合物、アミノプラスト樹脂などが挙げられる。これらの架橋剤は、それぞれ単独で用いてもよく、２種類以上を併用してもよい。これらの架橋剤のなかでは、耐水性を向上させる観点から、オキサゾリン基含有化合物が好ましい。
【０１２２】
オキサゾリン基含有化合物は、単量体成分として用いられるカルボキシル基含有単量体が官能基として有するカルボキシル基と反応し得るオキサゾリン基を分子中に２個以上有する化合物である。
【０１２３】
オキサゾリン基含有化合物としては、例えば、２，２’−ビス（２−オキサゾリン）、２，２’−メチレン−ビス（２−オキサゾリン）、２，２’−エチレン−ビス（２−オキサゾリン）、２，２’−トリメチレン−ビス（２−オキサゾリン）、２，２’−テトラメチレン−ビス（２−オキサゾリン）、２，２’−ヘキサメチレン−ビス（２−オキサゾリン）、２，２’−オクタメチレン−ビス（２−オキサゾリン）、２，２’−エチレン−ビス（４，４’−ジメチル−２−オキサゾリン）、２，２’−ｐ−フェニレン−ビス（２−オキサゾリン）、２，２’−ｍ−フェニレン−ビス（２−オキサゾリン）、２，２’−ｍ−フェニレン−ビス（４，４’−ジメチル−２−オキサゾリン）、ビス（２−オキサゾリニルシクロヘキサン）スルフィド、ビス（２−オキサゾリニルノルボルナン）スルフィド、オキサゾリン環含有重合体などが挙げられるが、本発明は、かかる例示のみに限定されるものではない。これらのオキサゾリン基含有化合物は、それぞれ単独で用いてもよく、２種類以上を併用してもよい。オキサゾリン基含有化合物のなかでは、反応性を向上させる観点から、オキサゾリン基含有化合物が好ましく、オキサゾリン環含有重合体がより好ましく、これらの化合物および重合体は、水溶性を有することが好ましい。
【０１２４】
オキサゾリン環含有重合体は、付加重合性オキサゾリンを必須成分として含み、必要に応じて付加重合性オキサゾリンと共重合可能な単量体を含む単量体成分を重合させることにより、容易に調製することができる。
【０１２５】
付加重合性オキサゾリンとしては、例えば、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリン、２−イソプロペニル−５−エチル−２−オキサゾリンなどが挙げられるが、本発明は、かかる例示のみに限定されるものではない。これらの付加重合性オキサゾリンは、それぞれ単独で用いてもよく、２種類以上を併用してもよい。これらの付加重合性オキサゾリンのなかでは、入手が容易であることから、２−イソプロペニル−２−オキサゾリンが好ましい。
【０１２６】
付加重合性オキサゾリンと共重合可能な単量体としては、例えば、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、シクロへキシル（メタ）アクリレート、２−エチルへキシル（メタ）アクリレート、メトキシポリエチレングリコール（メタ）アクリレート、ラウリル（メタ）アクリレート、ステアリル（メタ）アクリレート、２−ヒドロキシエチル（メタ）アクリレート、２−ヒドロキシプロピル（メタ）アクリレート、（メタ）アクリル酸とポリエチレングリコールとのモノエステル化物、２−アミノエチル（メタ）アクリレートおよびその塩、（メタ）アクリル酸のカプロラクトン変性物、（メタ）アクリル酸−２，２，６，６−テトラメチルピペリジン、（メタ）アクリル酸−１，２，２，６，６−ペンタメチルピペリジンなどの（メタ）アクリル酸エステル；（メタ）アクリル酸ナトリウム、（メタ）アクリル酸カリウム、（メタ）アクリル酸アンモニウムなどの（メタ）アクリル酸塩；（メタ）アクリロニトリルなどの不飽和ニトリル；（メタ）アクリルアミド、Ｎ−メチロール（メタ）アクリルアミド、Ｎ−（２−ヒドロキシエチル）（メタ）アクリルアミドなどの不飽和アミド；酢酸ビニル、プロピオン酸ビニルなどのビニルエステル；メチルビニルエーテル、エチルビニルエーテルなどのビニルエーテル；エチレン、プロピレンなどのα−オレフィン；塩化ビニル、塩化ビニリデン、フッ化ビニルなどのハロゲン含有α，β−不飽和脂肪族炭化水素化合物；スチレン、α−メチルスチレン、スチレンスルホン酸ナトリウムなどのα，β−不飽和芳香族炭化水素化合物などが挙げられるが、本発明は、かかる例示のみに限定されるものではない。これらの付加重合性オキサゾリンと共重合可能な単量体は、それぞれ単独で用いてもよく、２種類以上を併用してもよい。
【０１２７】
オキサゾリン基含有化合物は、例えば、（株）日本触媒製、商品名：エポクロスＷＳ−５００、エポクロスＷＳ−７００、エポクロスＫ−２０１０、エポクロスＫ−２０２０、エポクロスＫ−２０３０などとして商業的に容易に入手することができる。これらのなかでは、反応性を向上させる観点から、（株）日本触媒製、商品名：エポクロスＷＳ−５００、エポクロスＷＳ−７００などの水溶性を有するオキサゾリン基含有化合物が好ましい。
【０１２８】
イソシアネート基含有化合物は、単量体成分として用いられる水酸基含有単量体が官能基として有する水酸基と反応し得るイソシアネート基を含有する化合物である。
【０１２９】
イソシアネート基含有化合物としては、例えば、水分散型（ブロック）ポリイソシアネートなどが挙げられる。なお、（ブロック）ポリイソシアネートとは、ポリイソシアネートおよび／またはブロックポリイソシアネートを意味する。
【０１３０】
水分散型ポリイソシアネートとしては、例えば、ポリエチレンオキシド鎖によって親水性が付与されたポリイソシアネートをアニオン性分散剤またはノニオン性分散剤で水に分散させたものなどが挙げられる。
【０１３１】
ポリイソシアネートとしては、例えば、ヘキサメチレンジイソシアネート、イソホロンジイソシアネートなどのジイソシアネート；これらのジイソシアネートのトリメチロールプロパンアダクト体、ビューレット体、イソシアヌレート体などのポリイソシアネートの誘導体（変性物）などが挙げられるが、本発明は、かかる例示のみに限定されるものではない。これらのポリイソシアネートは、それぞれ単独で用いてもよく、２種類以上を併用してもよい。
【０１３２】
水分散型ポリイソシアネートは、例えば、日本ポリウレタン工業（株）製、商品名：アクアネート１００、アクアネート１１０、アクアネート２００、アクアネート２１０など；住化バイエルウレタン（株）製、商品名：バイヒジュールＴＰＬＳ−２０３２、ＳＵＢ−イソシアネートＬ８０１など；三井武田ケミカル（株）製、商品名：タケネートＷＤ−７２０、タケネートＷＤ−７２５、タケネートＷＤ−２２０など；大日精化工業（株）製、商品名：レザミンＤ−５６などとして商業的に容易に入手することができる。
【０１３３】
水分散型ブロックポリイソシアネートは、水分散型ポリイソシアネートのイソシアネート基をブロック化剤でブロックさせたものである。ブロック化剤としては、例えば、マロン酸ジエチル、アセト酢酸エチル、ε−カプロラクタム、ブタノンオキシム、シクロヘキサノンオキシム、１，２，４−トリアゾール、ジメチル−１，２，４−トリアゾール、３，５−ジメチルピラゾール、イミダゾールなどが挙げられるが、本発明は、かかる例示のみに限定されるものではない。これらのブロック化剤は、それぞれ単独で用いてもよく、２種類以上を併用してもよい。これらのブロック化剤なかでは、１６０℃以下の温度、好ましくは１５０℃以下の温度で開裂するものが望ましい。好適なブロック化剤としては、例えば、ブタノンオキシム、シクロへキサノンオキシム、３，５−ジメチルピラゾールなどが挙げられる。これらのなかでは、ブタノンオキシムがより好ましい。
【０１３４】
水分散型ブロックポリイソシアネートは、例えば、三井武田ケミカル（株）製、商品名：タケネートＷＢ−７２０、タケネートＷＢ−７３０、タケネートＷＢ−９２０など；住化バイエルウレタン（株）製、商品名：バイヒジュールＢＬ１１６、バイヒジュールＢＬ５１４０、バイヒジュールＢＬ５２３５、バイヒジュールＴＰＬＳ２１８６、デスモジュールＶＰＬＳ２３１０などとして商業的に容易に入手することができる。
【０１３５】
エマルション粒子に含まれている重合体の官能基（オキサゾリン基含有化合物に対する官能基：カルボキシル基、イソシアネート基含有化合物に対する官能基：水酸基）と、オキサゾリン基含有化合物、イソシアネート基含有化合物などの架橋剤の官能基（オキサゾリン基含有化合物の官能基：オキサゾリン基、イソシアネート基含有化合物の官能基：イソシアネート基）との当量比〔重合体(II)の官能基／架橋剤の官能基〕は、通常、好ましくは０．１〜２．５、より好ましくは０．２〜２、さらに好ましくは０．３〜１．８である。
【０１３６】
アミノプラスト樹脂は、メラミン、グアナミンなどのアミノ基を有する化合物とホルムアルデヒドとの付加縮合物であり、アミノ樹脂とも呼ばれている。
【０１３７】
アミノプラスト樹脂としては、例えば、ジメチロールメラミン、トリメチロールメラミン、テトラメチロールメラミン、ペンタメチロールメラミン、ヘキサメチロールメラミン、完全アルキル型メチル化メラミン、完全アルキル型ブチル化メラミン、完全アルキル型イソブチル化メラミン、完全アルキル型混合エーテル化メラミン、メチロール基型メチル化メラミン、イミノ基型メチル化メラミン、メチロール基型混合エーテル化メラミン、イミノ基型混合エーテル化メラミンなどのメラミン樹脂；ブチル化ベンゾグアナミン、メチル／エチル混合アルキル化ベンゾグアナミン、メチル／ブチル混合アルキル化ベンゾグアナミン、ブチル化グリコールウリルなどのグアナミン樹脂などが挙げられるが、本発明は、かかる例示のみに限定されるものではない。これらのアミノプラスト樹脂は、それぞれ単独で用いてもよく、２種類以上を併用してもよい。
【０１３８】
アミノプラスト樹脂は、例えば、三井サイテック（株）製、商品名：マイコート５０６、マイコート１１２８、サイメル２３２、サイメル２３５、サイメル２５４、サイメル３０３、サイメル３２５、サイメル３７０、サイメル７７１、サイメル１１７０などとして商業的に容易に入手することができる。
【０１３９】
アミノプラスト樹脂の量は、通常、エマルション粒子に含まれている重合体の固形分とアミノプラスト樹脂の固形分との質量比（重合体の固形分／アミノプラスト樹脂の固形分）が６０／４０〜９９／１となるように調整することが好ましい。
【０１４０】
なお、本発明においては、前記した架橋剤以外にも、例えば、多官能ヒドラジン化合物、カルボジイミド化合物；ジルコニウム化合物、亜鉛化合物、チタニウム化合物、アルミニウム化合物などに代表される多価金属化合物などの架橋剤を本発明の目的が阻害されない範囲内で、水性樹脂分散体に用いることができる。
【０１４１】
水性樹脂分散体には、必要により、顔料を含有させることができる。顔料としては、有機顔料および無機顔料が挙げられ、これらは、それぞれ単独で用いてもよく、２種類以上を併用してもよい。
【０１４２】
このように当該樹脂フィルムの原料である水性樹脂分散体に顔料を用いることにより、本発明の樹脂フィルムに当該顔料を含有させることができる。本発明の樹脂フィルムは、顔料を含有する場合であっても、良好な耐水性を維持しつつ、親水性および透湿性に優れるという優れた効果を発現するものである。
【０１４３】
有機顔料としては、例えば、ベンジジン、ハンザイエローなどのアゾ顔料、アゾメチン顔料、メチン顔料、アントラキノン顔料、フタロシアニンブルーなどのフタロシアニン顔料、ペリノン顔料、ペリレン顔料、ジケトピロロピロール顔料、チオインジゴ顔料、イミノイソインドリン顔料、イミノイソインドリノン顔料、キナクリドンレッドやキナクリドンバイオレットなどのキナクリドン顔料、フラバントロン顔料、インダントロン顔料、アントラピリミジン顔料、カルバゾール顔料、モノアリーライドイエロー、ジアリーライドイエロー、ベンゾイミダゾロンイエロー、トリルオレンジ、ナフトールオレンジ、キノフタロン顔料などが挙げられるが、本発明は、かかる例示のみに限定されるものではない。これらの有機顔料は、それぞれ単独で用いてもよく、２種類以上を併用してもよい。
【０１４４】
無機顔料としては、例えば、二酸化チタン、三酸化アンチモン、亜鉛華、リトポン、鉛白、赤色酸化鉄、黒色酸化鉄、酸化鉄、酸化クロムグリーン、カーボンブラック、黄鉛、モリブデン赤、フェロシアン化第二鉄（プルシアンブルー）、ウルトラマリン、クロム酸鉛などをはじめ、雲母（マイカ）、クレー、アルミニウム粉末、タルク、ケイ酸アルミニウムなどの扁平形状を有する顔料、炭酸カルシウム、水酸化マグネシウム、水酸化アルミニウム、硫酸バリウム、炭酸マグネシウムなどの体質顔料などが挙げられるが、本発明は、かかる例示のみに限定されるものではない。これらの無機顔料は、それぞれ単独で用いてもよく、２種類以上を併用してもよい。
【０１４５】
水性樹脂分散体に用いられる樹脂エマルションの不揮発分１００質量部あたりの顔料の量の下限値は、耐水性を向上させる観点から、好ましくは１０質量部以上、より好ましくは２５質量部以上であり、その上限値は、耐水性を向上させる観点から、好ましくは１００質量部以下である。
【０１４６】
また、水性樹脂分散体には、本発明の目的が阻害されない範囲内で、例えば、紫外線吸収剤、紫外線安定剤、充填剤、レベリング剤、分散剤、増粘剤、湿潤剤、可塑剤、安定剤、染料、酸化防止剤などの添加剤が適量で含まれていてもよい。さらに、水性樹脂分散体には、本発明の目的が阻害されない範囲内で、前記樹脂エマルション以外の他の樹脂エマルションが含まれていてもよいが、その場合、水性樹脂分散体に含まれているエマルション粒子全体の平均粒子径が前記範囲内となるように調整すればよい。
【０１４７】
前記水性樹脂分散体における不揮発分量は、単量体成分の重合方法の種類によって異なるので一概には決定することができないことから、当該単量体成分の重合方法の種類に応じて調整することが好ましい。例えば、単量体成分を溶液重合法によって重合させた場合には、得られる重合体溶液には、重合の際に用いられた溶媒が含まれており、この重合体溶液を水性樹脂分散体に用いる場合には、当該重合体溶液に含まれている溶媒が含有される。また、単量体成分を乳化重合法によって重合させた場合には、得られる樹脂エマルションには、重合の際に用いられた乳化剤および媒体が含まれており、この樹脂エマルションを水性樹脂分散体に用いる場合には、当該樹脂エマルションに含まれている乳化剤および媒体が含有される。
【０１４８】
水性樹脂分散体における不揮発分量は、通常、生産性を向上させる観点から、好ましくは３０質量％以上、より好ましくは４０質量％以上であり、取り扱い性を向上させる観点から、好ましくは７０質量％以下、より好ましくは６０質量％以下である。
【０１４９】
なお、本明細書において、水性樹脂分散体における不揮発分量は、水性樹脂分散体１ｇを秤量し、熱風乾燥機で１１０℃の温度で１時間乾燥させ、得られた残渣を不揮発分とし、式：
〔水性樹脂分散体における不揮発分量（質量％）〕
＝（〔残渣の質量〕÷〔水性樹脂分散体１ｇ〕）×１００
に基づいて求められた値を意味する。
【０１５０】
次に、水性樹脂分散体をフィルム化させることにより、本発明の耐水透湿性樹脂フィルムを製造することができる。
【０１５１】
なお、水性樹脂分散体をフィルム化させる際には、成膜助剤を用いることができる。
【０１５２】
成膜助剤としては、例えば、２，２，４−トリメチル−１，３−ペンタンジオールモノイソブチレート、ブチルセロソルブ、ブチルカルビトールアセテート、２−エチルヘキシルジグリコール、プロピレングリコールメチルエーテル、プロピレングリコール、ｎ−プロピルエーテル、プロピレングリコールｎ−ブチルエーテル、ジプロピレングリコールｎ−ブチルエーテル、トリプロピレングリコールｎ−ブチルエーテル、３−メチル−３−メトキシブタノール、３−メチル−３−メトキシブチルアセテートなどが挙げられるが、本発明は、かかる例示のみに限定されるものではない。これらの成膜助剤は、それぞれ単独で用いてもよく、２種類以上を併用してもよい。
【０１５３】
水性樹脂分散体１００質量部あたりの成膜助剤の量は、成膜性を向上させる観点から、好ましくは１質量部以上、より好ましくは３質量部以上であり、耐水性を向上させる観点から１５質量部以下、より好ましくは１０質量部以下である。
【０１５４】
水性樹脂分散体をフィルム化させる方法としては、例えば、アプリケーター、ロールコーター、スピンコーターなどを用いたキャスト法（流延法）、Ｔダイなどのダイを用いた押出法、カレンダー法、圧縮成形法などが挙げられるが、本発明は、かかる例示のみに限定されるものではない。
【０１５５】
なお、形成されたフィルムには、分散媒、溶媒などの揮発性成分が含まれている場合には、必要により、温風乾燥法、加熱乾燥法などの方法によって乾燥させてもよい。
【０１５６】
以上のようにして得られる本発明の樹脂フィルムには、必要により、一軸延伸、二軸延伸などの延伸加工が施されていてもよい。
【０１５７】
本発明の樹脂フィルムの厚さは、その用途などによって異なるので一概には決定することができないが、耐水性および透湿性を向上させる観点から、好ましくは１μｍ〜１．５ｍｍ程度である。また、本発明の樹脂フィルムの長さおよび幅は、本発明の樹脂フィルムの用途などによって異なるので一概には決定することができないことから、当該樹脂フィルムの用途などに応じて適宜設定すればよい。
【０１５８】
以上のようにして得られる本発明の樹脂フィルムは、従来の塗膜の代替として適用することができるとともに、耐水性を維持しつつ、親水性および透湿性に優れているので、例えば、石膏ボード、モルタル、コンクリートボード、木材、土壁、多孔質樹脂ボードなどの透湿性材料の透湿性を維持しつつその表面を保護するために用いられる塗膜の代替として使用することができるのみならず、均一な塗膜を形成することが困難な箇所に適用することができる。
【０１５９】
したがって、本発明の樹脂フィルムは、例えば、無機質建材、窯業系建材などの幅広い用途に好適に使用することができる。無機質建材としては、例えば、フレキシブルボード、珪酸カルシウム板、石膏スラグパーライト板、木片セメント板、プレキャストコンクリート板、ＡＬＣ板、石膏ボードなどが挙げられるが、本発明は、係る例示のみに限定されるものではない。窯業系建材としては、例えば、瓦、外壁材などが挙げられるが、本発明は、かかる例示のみに限定されるものではない。
【実施例】
【０１６０】
次に本発明を実施例に基づいてさらに詳細に説明するが、本発明は、かかる実施例のみに限定されるものではない。なお、以下の実施例において、特に断りがない限り、「部」は「質量部」を意味し、「％」は「質量％」を意味する。
【０１６１】
実施例１
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート３４０部、ｎ−ブチルアクリレート１００部、メチルメタクリレート４５０部、グリセリンモノメタクリレート１００部およびアクリル酸１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１６２】
滴下終了後、７０℃で６０分間維持し、２５％アンモニア水を添加し、ｐＨを９に調整し、重合を終了した。得られた反応液を室温まで冷却した後、３００メッシュの金網（ＪＩＳメッシュ、以下同じ）で濾過することにより、エマルション粒子を含有する水性樹脂分散体を得た。得られた水性樹脂分散体における不揮発分量は４０％であった。
【０１６３】
実施例２
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート２４０部、ｎ−ブチルアクリレート１００部、シクロヘキシルメタクリレート４５０部、グリセリンモノメタクリレート２００部およびアクリル酸１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１６４】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１６５】
実施例３
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート１８０部、ｎ−ブチルメタクリレート２００部、シクロヘキシルメタクリレート３００部、グリセリンモノメタクリレート３００部、メタクリル酸１０部およびγ―メタクリロイルオキシプロピルトリメトキシシラン１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１６６】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１６７】
実施例４
滴下ロート、撹拌機、窒素ガス導入管、温度計および還流冷却管を備えたフラスコ内に、脱イオン水１０４０部を仕込んだ。滴下ロートに、脱イオン水１４５部、乳化剤〔第一工業製薬(株)製、商品名：アクアロンＢＣ−１０〕の２５％水溶液６０部、２−エチルヘキシルアクリレート２３０部、メチルメタクリレート１５０部、シクロヘキシルメタクリレート１００部、メタクリル酸１０部およびγ―メタクリロイルオキシプロピルトリメトキシシラン１０部からなる１段目滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液２１．５部と亜硫酸水素ナトリウムの２．５％水溶液２０部を、１２０分間をかけて均一に滴下した。
【０１６８】
滴下終了後、７０℃で６０分間維持し、引き続いて、脱イオン水１４５部、乳化剤〔第一工業製薬(株)製、商品名：アクアロンＢＣ−１０〕の２５％水溶液６０部、ｎ−ブチルアクリレート１６０部、シクロヘキシルメタクリレート２００部、２−[２’−ヒドロキシ−５’−メタクリロイルオキシエチルフェニル]−２Ｈ−ベンゾトリアゾール３０部、グリセリンモノメタクリレート１００部およびアクリル酸１０部からなる２段目滴下用プレエマルションと過硫酸アンモニウムの３．５％水溶液２１．５部と亜硫酸水素ナトリウムの２．５％水溶液２０部を、１２０分間をかけて均一に滴下した。
【０１６９】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１７０】
実施例５
滴下ロート、撹拌機、窒素ガス導入管、温度計および還流冷却管を備えたフラスコ内に、脱イオン水１０４０部を仕込んだ。滴下ロートに、脱イオン水１４５部、乳化剤〔第一工業製薬(株)製、商品名：アクアロンＢＣ−１０〕の２５％水溶液６０部、メチルメタクリレート１００部、シクロヘキシルメタクリレート３００部およびグリセリンモノメタクリレート１００部からなる一段目滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液２１．５部と亜硫酸水素ナトリウムの２．５％水溶液２０部を、１２０分間をかけて均一に滴下した。
【０１７１】
滴下終了後、７０℃で６０分間維持し、引き続いて、脱イオン水１４５部、乳化剤（アクアロンＢＣ−１０／第一工業製薬株式会社製）の２５％水溶液６０部、２−エチルヘキシルアクリレート２７０部、シクロヘキシルメタクリレート１００部、４−メタクリロイルオキシ−１，２，２，６，６−ペンタメチルピペリジン３０部およびグリセリンモノメタクリレート１００部からなる２段目滴下用プレエマルションと過硫酸アンモニウムの３．５％水溶液２１．５部と亜硫酸水素ナトリウムの２．５％水溶液２０部を、１２０分間をかけて均一に滴下した。
【０１７２】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１７３】
比較例１
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート３４０部、ｎ−ブチルアクリレート１００部、メチルメタクリレート４５０部、ｎ−ブチルメタクリレート１００部およびアクリル酸１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１７４】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１７５】
比較例２
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート３４０部、ｎ−ブチルアクリレート１００部、メチルメタクリレート４５０部、２−ヒドロキシエチルメタクリレート１００部およびアクリル酸１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１７６】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１７７】
比較例３
滴下ロート、撹拌機、窒素ガス導入管、温度計および還流冷却管を備えたフラスコ内に、脱イオン水１０４０部を仕込んだ。滴下ロートに、脱イオン水２９０部、乳化剤〔第一工業製薬(株)製、商品名：アクアロンＢＣ−１０〕の２５％水溶液１２０部、２−エチルヘキシルアクリレート３４０部、ｎ−ブチルアクリレート１００部、メチルメタクリレート４５０部、ポリエチレングリコールモノアクリレート１００部およびアクリル酸１０部からなる滴下用プレエマルションを調製し、そのうち全単量体成分の総量の１０％にあたる１４１部をフラスコ内に添加し、ゆるやかに窒素ガスを吹き込みながら７０℃まで昇温し、過硫酸アンモニウムの３．５％水溶液４３部を添加し、重合を開始した。その後、滴下用プレエマルションの残部と過硫酸アンモニウムの３．５％水溶液４３部と亜硫酸水素ナトリウムの２．５％水溶液４０部を、２４０分間をかけて均一に滴下した。
【０１７８】
滴下終了後、７０℃で６０分間維持し、２５％アンモニア水を添加し、ｐＨを９に調整し、重合を終了した。得られた反応液を室温まで冷却した後、３００メッシュの金網で濾過することにより、エマルション粒子を含有する水性樹脂分散体を得た。得られた水性樹脂分散体における不揮発分量は４０％であった。
【０１７９】
実験例
（１）試験用試料の調製
各実施例または各比較例で得られた各水性樹脂分散体１００部に対し、成膜助剤として２，２，４−トリメチル−１，３−ペンタンジオールモノイソブチレート〔チッソ(株)製、品番：ＣＳ−１２〕５部を添加し、１日間以上養生させることにより、試験用試料を調製した。
【０１８０】
（２）評価用フィルムの作製
前記で得られた試験用試料を透明ポリプロピレン板〔日本テストパネル(株)製、縦１５０ｍｍ×横１５０ｍｍ×厚さ２ｍｍ〕に４０ｍｉｌアプリケーターで塗布し、室温で１週間乾燥させた後、透明ポリプロピレン板から形成されたフィルムを剥離した。次に、フィルムの剥離面を表に向け、さらに１週間乾燥させた後、８０℃で２４時間乾燥させることにより、評価用フィルムを得た。
【０１８１】
前記で得られた各評価用フィルムを用いて以下の物性を調べた。その結果を表１に記載する。なお、表１において、「×」の評価が１つでもあるものは、不合格であると判定される。
【０１８２】
〔親水性〕
評価用フィルムを常温（約２５℃）の水中に浸漬し、３０秒間経過した時点で、当該評価用フィルムを水中から取り出し、その表面に付着している水の状態を目視にて観察し、以下の評価基準に基づいて親水性を評価した。
［評価基準］
◎：評価用フィルムを水中から取り出したときから当該評価用フィルムの全面が水で濡れている状態が保持される。
○：評価用フィルムを水中から取り出したときには当該評価用フィルムの全面が水で濡れているが、短時間で部分的に水がはじかれる。
△：評価用フィルムを水中から取り出したとき、当該評価用フィルムの一部にすでに水がはじかれている。
×：評価用フィルムを水中から取り出したとき、当該評価用フィルムに水が水滴状態で付着している。
【０１８３】
〔耐水性〕
評価用フィルムのＬ値（試験前のＬ値）を色差計〔日本電色工業（株）製、分光式色差計ＳＥ−２０００〕で測定した。次に、この評価用フィルムを常温（約２５℃）の水中に１０日間浸漬した後、水中から取り出して水分を拭き取り、１分間以内に前記色差計で評価用フィルムのＬ値（試験後のＬ値）を測定し、式：
ΔＬ＝（試験後のＬ値）−（試験前のＬ値）
に基づいて色差ΔＬを求め、以下の評価基準に基づいて耐水性を評価した。
［評価基準］
○：ΔＬが５未満
△：ΔＬが５以上１０未満
×：ΔＬが１０以上
【０１８４】
〔透湿性〕
透湿性は、評価用フィルムを用い、ＪＩＳ  Ｚ０２０８に準拠し、条件Ａ（温度：２５℃、相対湿度：９０％）にて透湿量を求め、以下の評価基準に基づいて評価した。
［評価基準］
○：透湿量が５００ｇ／ｍ2を超える。
△：透湿量が２００ｇ／ｍ2以上５００ｇ／ｍ2未満
×：透湿量が２００ｇ／ｍ2未満
【０１８５】
〔総合評価〕
前記物性の各評価において、◎の評価を１０点、○の評価を５点、△の評価を０点、×の評価を−１０点とし、各評価の点数を合計することにより、総合得点を求めた。その結果を表１に記載する。
【０１８６】
【表１】
0005933340.tif 000006
【０１８７】
表１に示された結果から、各実施例で得られた耐水透湿性樹脂フィルムは、いずれも親水性、耐水性および透湿性に総合的に優れていることがわかる。
【産業上の利用可能性】
【０１８８】
本発明の耐水透湿性樹脂フィルムは、耐水性を維持しつつ、親水性および透湿性に優れているので、例えば、石膏ボード、モルタル、コンクリートボード、木材、土壁、多孔質樹脂ボードなどの透湿性材料の透湿性を維持しつつその表面を保護するために用いられる塗膜の代替として使用することができるのみならず、均一な塗膜を形成することが困難な箇所に適用することが期待されるものである。